Керамический пигмент
CERAMIC PIGMENT

Изобретение относится к технологии силикатов, в частности к составам керамических пигментов, которые могут быть использованы для декорирования фарфоровых, фаянсовых и других керамических изделий.
2
2
3
2
5
2
3
2
3
2
2
2
Известен керамический пигмент, содержащий, мас. %: SiO 36,82-48,52; CaO 0,66-1,83; CrO 13,6-22,0; VO 3,76-7,8; AlO 20,0-28,41; MgO 0,35-0,8; FeO 0,89-1,6; NaO 0,8-2,05; KO 0,95-2,4; CaF 2,26-4,7 [1].
Задача изобретения состоит в повышении кислотостойкости пигмента.
2
2
3
2
2
3
2
2
2
2
3
2
2
3
2
2
Технический результат достигается тем, что керамический пигмент, включающий SiO, AlO, CaO, MgO, KO, CrO, дополнительно содержит CeO и TiO при следующем соотношении компонентов, мас. %: SiO 40,5-52,4; AlO 14,0-18,0; CaO 0,3-0,5; MgO 0,2-0,5; KO 1,5-2,3; CrO 6,2-15,0; CeO 3,0-5,0; TiO 13,6-27,0.
Составы керамического пигмента приведены в таблице 1.
Кислотостойкость пигмента в 6 н. HCl составит ~ 99%.
Сырьевые компоненты (кварцевый песок, глинозем, доломит, поташ, оксид хрома, оксид церия, оксид титана) дозируют в требуемых количествах, смешивают и обжигают при температуре 1300°C, охлаждают и размалывают до остатка не более 0,3% на сетке №0056. Готовый пигмент смешивают с флюсом и используют по назначению. Пигмент имеет зеленый цвет.
Источник информации
SU 1144984, C03C 1/04, 1985.